(57)【要約】【課題】印刷古紙を原料とする脱墨パルプの製造において、粘着異物の微細化を防ぎ、排水のＣＯＤを低下させ、かつ残留インキ量の少ない脱墨パルプを製造することを目的とする。【解決手段】印刷古紙の脱墨パルプの製造の際の脱インキ工程において結晶性層状珪酸塩の無水物を添加し、ｐＨ７．０〜９．９でインキを剥離する処理を行い、インキ除去工程において脱墨剤（好ましくは、脂肪酸を含有しない非イオン性界面活性剤）を添加し、インキを除去する。【選択図】なし【特許請求の範囲】
【請求項１】
印刷古紙を原料とする脱墨パルプの製造方法であって、脱インキ工程において結晶性層状珪酸塩の無水物を添加し、ｐＨ７．０〜９．９でパルプからインキを剥離し、かつ、インキ除去工程において脱墨剤を添加し、インキを除去することを特徴とする脱墨パルプの製造方法。
【請求項２】
前記脱墨剤が、脂肪酸を含有しない非イオン性界面活性剤である、請求項１に記載の脱墨パルプの製造方法。
【請求項３】
原料である印刷古紙が、粘着異物を含む、請求項１または２に記載の脱墨パルプの製造方法。
【請求項４】
前記脱インキ工程が、離解処理、インキ剥離処理、及びアルカリ浸漬処理の少なくとも１である、請求項１〜３のいずれかに記載の脱墨パルプの製造方法。
【請求項５】
結晶性層状珪酸塩の無水物の添加量が、絶乾パルプ質量に対して０．１〜１．５質量％である、請求項１〜４のいずれかに記載の脱墨パルプの製造方法。
【請求項６】
請求項１〜５のいずれかに記載の方法で製造された脱墨パルプ。
【発明の詳細な説明】
【技術分野】
【０００１】
本発明は、脱墨パルプを製造する方法に関する。さらに詳しくは、脱墨パルプの製造における脱インキ工程において結晶性層状珪酸塩の無水物を添加し、弱アルカリ性領域から中性領域の条件でパルプからインキを剥離し、そして、インキ除去工程において脱墨剤を添加してインキを除去する、脱墨パルプの製造方法に関する。
【背景技術】
【０００２】
近年、省資源あるいは地球規模での環境保護といった観点から、古紙の再生利用が注目される中で、古紙をより高度に処理し、再生利用の範囲を拡大することが製紙業界における極めて重要な課題となっている。この一つの方向として印刷古紙の印刷インキを脱墨して除去し、残留インキの少ないパルプを製造して、必要に応じてバージンパルプと混合し新たな紙が製造されている。
【０００３】
しかしながら、脱墨パルプ製造における離解処理やインキ剥離処理では、一般に１０を超えるｐＨといった高アルカリ条件下で高剪断力をかけるため、古紙の中に混入している粘着剤、接着剤、粘着テープ、雑誌の背糊、ビニールテープ等の異物が微細化し、その後のスクリーンやクリーナーなどといった精選処理を通しても完全に取り除くことは非常に困難となっている。脱墨パルプに微細化された異物が混入していると脱墨パルプを用いて紙を製造する際に紙切れなどのマシントラブルが生じたり、紙に異物が抄き込まれるなどの紙の品質の低下が起こる。さらに、アルカリ条件下で高剪断力をかけるため、排液の化学的酸素要求量（ＣＯＤ, chemical oxygen demand）が増加し、またパルプ繊維が痛むので濾水度が低下しマシン走行性が悪化し、さらに嵩の低い光学適性に劣るパルプとなるという問題がある。
【０００４】
紙パ技協誌  第４９巻（１）１２１〜１３０頁（非特許文献１）に、低温、中性で印刷古紙を離解することによって異物の微細化を防ぎ、スクリーンなどで異物を大きい状態で取り除いてから、高アルカリ条件下でインキを剥離する方法が提案されている。しかし、異物に関しては改善が期待されるが、高アルカリ条件下で高剪断力をパルプに与えることになり、ＣＯＤの低下に関しては期待できない。
【０００５】
これらの課題に対し、脱墨パルプ（ＤＩＰ, deinked pulp）製造でのアルカリ薬品を軽減し、中性化することにより古紙の中に混入している異物の微細化を防ぎ、かつ排液のＣＯＤを低下させる方法が提案されている。しかし、アルカリ薬品の軽減はインキ剥離性の低下を招き最終パルプの品質を損なうことになる。そのため特開平１１−２００２６９号公報（特許文献１）ではアルカリ条件下で熟成した印刷古紙を酸添中和する方法を採用し、中和後あるいは中和と同時に高剪断力をかけることで残留インキの少ないＤＩＰを製造し、かつＤＩＰ製造工程からの排液のＣＯＤを低下させる方法を提案している。しかし、アルカリ熟成した古紙の中和に酸を使用することはコストアップに繋がっている。
【０００６】
特許第３２６０２１１号公報（特許文献２）には、脱インキ性能を有する結晶性珪酸塩が示されている。しかし、これを、弱アルカリ性から中性領域といった脱インキが困難である条件下で使用することは示されていない。
【先行技術文献】
【特許文献】
【０００７】
【特許文献１】特開平１１−２００２６９号公報
【特許文献２】特許第３２６０２１１号公報
【非特許文献】
【０００８】
【非特許文献１】紙パ技協誌  第４９巻（１）１２１〜１３０頁
【発明の概要】
【発明が解決しようとする課題】
【０００９】
本発明は、インキ剥離処理を弱アルカリ性から中性領域の条件で行うことにより、異物の微細化を防ぎ、排水のＣＯＤを低下させ、残留インキ量の少ない脱墨パルプを製造することを目的とする。
【課題を解決するための手段】
【００１０】
本発明者らは、弱アルカリ性領域から中性領域の条件における印刷古紙を原料とする脱墨パルプの製造方法について鋭意検討した結果、脱インキ工程において結晶性層状珪酸塩の無水物を添加し、ｐＨ７．０〜９．９でパルプからインキを剥離し、かつ、インキ除去工程において脱墨剤を添加し、インキを除去することにより、目的を達成できることを見出した。
【発明の効果】
【００１１】
結晶性層状珪酸塩の無水物を脱インキ工程で添加することによって、通常用いられるｐＨが１０を超えるような高アルカリ領域の条件に比べてインキ剥離性に劣る弱アルカリ性から中性領域の条件で脱インキ工程を行っても、残留インキ量の少ない脱墨パルプを製造することができる。また、弱アルカリ性から中性領域の条件で脱インキ工程を行うことにより、粘着異物が過度に微細化されないので、後の除塵工程での粘着異物除去効率を向上させることができ、かつ排液のＣＯＤを低下させることができる。また、インキ除去工程において脱墨剤を添加することにより、脱インキ工程で剥離したインキをより効率良く除去することができるので、残留インキ量の少ない脱墨パルプを製造することができる。
【発明を実施するための形態】
【００１２】
本発明では、脱墨パルプの製造における脱インキ工程において、結晶性層状珪酸塩の無水物を添加し、ｐＨ７．０〜９．９の条件下で、パルプからインキを剥離する。次いで、インキ除去工程において、脱墨剤を添加し、脱インキ工程において剥離されたインキを除去する。
【００１３】
（古紙）
本発明の脱墨パルプの原料となる古紙としては、印刷古紙であればいずれでもよく、例えば、新聞紙、チラシ、雑誌、書籍、事務用紙、その他複写機、ＯＡ機器から生ずる印刷紙などが含まれる。特に、粘着剤、接着剤、粘着テープ、雑誌の背糊等の粘着物を含む雑誌古紙等も本発明の脱墨パルプの原料として用いることができる。
【００１４】
（脱墨パルプの製造）
通常、脱墨パルプの製造においては、アルカリ性薬品及び界面活性剤を添加して古紙の離解を行う離解処理、機械的シェアとアルカリ条件下でインキをパルプから剥離するインキ剥離処理、パルプから分離されたインキを除去するフローテーション処理及び／または洗浄処理、一般的には１０〜３５質量％のパルプ濃度に脱水した後、アルカリ性薬品、過酸化水素及び／または界面活性剤を添加してパルプからインキをさらに剥離させるアルカリ浸漬処理（熟成処理ともいう）、さらに、再度のフローテーション処理及び／または洗浄処理が行なわれる。この後、除塵工程（異物除去工程）で異物が除去される。
【００１５】
（結晶性層状珪酸塩の添加）
本発明において、結晶性層状珪酸塩の無水物を脱インキ工程で添加することが必須である。本発明における「脱インキ工程」とは、パルプ繊維に付着しているインキを機械的なシェアを与えることにより剥離する工程のことをいい、具体的には、上記の離解処理、アルカリ浸漬処理（熟成処理ともいう）、及び機械的シェアによるインキ剥離処理をいう。結晶性層状珪酸塩はこれらの何れの処理で添加しても良いが、脱インキ工程の初段階である離解処理時に添加するのは好ましい。
【００１６】
（ｐＨ）
本発明においてはアルカリ性薬品の添加量を抑えるなどにより、ｐＨ７．０〜９．９、好ましくはｐＨ７．０〜９．５の弱アルカリ性領域から中性領域の条件で脱インキ工程を行う。ｐＨが７．０より低い場合には、古紙の離解性やインキ剥離性が著しく低下するため、望ましくない。また、ｐＨが９．９を超えた場合には、古紙の離解やインキ剥離の際、粘着異物の微細化が促進され、排液のＣＯＤが著しく増加するため、好ましくない。ｐＨの調整は、結晶性層状珪酸塩の無水物を添加する以前の段階であればいつでもよいが、脱インキ工程の初段階である離解処理時に上記範囲に調整することが好ましい。
【００１７】
（離解処理）
本発明における離解処理では、高濃度パルパー、低濃度パルパー及びドラムパルパーのいずれを用いてもかまわないが、高濃度パルパーを用いて離解処理を行うことが好ましい。また、離解処理時の温度に関しては、好ましくは６０℃以下、更に好ましくは５０℃以下で行うものとするが、これに限られたものではない。
【００１８】
（インキ剥離処理）
機械的シェアによるインキ剥離処理では、ニーダー、ディスパーザー及びリファイナーのいずれを用いてもかまわない。
【００１９】
（結晶性層状珪酸塩の無水物）
本発明に使用する結晶性層状珪酸塩の無水物は、一般式としてＮａ2Ｏ・２ＳｉＯ2、Ｋ2Ｏ・２ＳｉＯ2等で表されるものを使用することが好ましいが、必ずしもそれに限定されるものではない。通常インキの剥離に使用される珪酸塩（水ガラス等）は、非結晶状態であり、定形の結晶構造を有するものではない。それに対して、本発明で使用する結晶性層状珪酸塩の無水物は、次の［化１］に示されるような構造を有するものであり、分子の基本構造がシリケート層（ＳｉＯ4）とその周囲のナトリウムイオンあるいはカリウムイオンによって構成され、盤状の層が積み重なった層状構造を有し、δ型の結晶構造を有する。このような結晶性層状珪酸塩は、他の結晶性珪酸塩に比べて、金属イオン捕捉能力が格段に高い。
【００２０】
【化１】
2010100985.tif 000002
【００２１】
結晶性層状珪酸塩の無水物としては、粒子径が６００μｍ以下のものを用いることが好ましいが、必ずしもこれに限定されるものではない。より好ましくは、粒子径が６０μｍ以上１００μｍ以下のものを使用する。
【００２２】
本発明に使用する結晶性層状珪酸塩の無水物の添加量は、絶乾パルプ質量に対して０．１〜１．５質量％であることが好ましく、０．１〜１．０質量％であることがより好ましい。添加量を０．１質量％以上とすることにより、古紙の離解性やインキ剥離性をより良好にすることができる。また、１．５質量％以下とすることにより、古紙の離解やインキ剥離の際のｐＨが高くなりすぎるのを防ぎ、粘着異物の微細化やＣＯＤの著しい増加を抑えることができる。
【００２３】
本発明に使用する結晶性層状珪酸塩の無水物は、固体、若しくは懸濁液状態で添加されることが好ましいが、必ずしもそれに限定されるものではない。
結晶性層状珪酸塩の無水物と併用するアルカリ薬品は、苛性ソーダ、水酸化カリウム、珪酸ソーダ、炭酸ソーダのうち少なくとも一種類以上を使用すればよい。
【００２４】
（フローテーション処理／洗浄処理および除塵工程）
離解処理、若しくは、インキ剥離処理を終えた後は、所望に応じて脱墨剤、漂白剤、キレート剤、凝集剤などのフローテーション助剤などを加えてフローテーション処理または洗浄処理を行なうことができる。また、その後、除塵工程（異物除去工程）を行なうことができる。これらのときには繊維や異物に高剪断力がかからないため、ｐＨは弱アルカリ性から中性のままでもよいし、アルカリ性にしてもかまわない。ただし、望ましくは弱アルカリ性から中性のままで処理を行った方が、パルプ繊維がアルカリ性条件下にある時間が短くなるので、ＣＯＤの低減効果は高くなる。除塵工程（異物除去工程）は離解処理の後及び／またはインキ剥離処理の後で行ってもよい。
【００２５】
（インキ除去工程における脱墨剤の添加）
上記工程のうち、本発明においては、インキ除去工程において脱墨剤を添加することが必須である。インキ除去工程において脱墨剤を添加することにより、パルプから剥離されたインキをより効率よく除去することができるようになる。本発明において、「インキ除去工程」とは、パルプから分離されたインキを除去する工程のことをいい、具体的には、上記のフローテーション処理および／または洗浄処理によるインキを除去する処理をいう。
【００２６】
インキ除去工程において添加する脱墨剤の種類は特に限定されないが、脂肪酸を含有しない非イオン性界面活性剤を含むことが好ましい。脂肪酸を含有しない非イオン性界面活性剤は、弱アルカリ性から中性領域での発泡量と、アルカリ性領域での発泡量が同等であるため、弱アルカリ性から中性領域でインキ除去工程を行う際に用いると、発泡量を保つことができる。脂肪酸を含有しない非イオン性界面活性剤としては、例えば、高級アルコール系の界面活性剤を挙げることができ、具体的には、これらに限定されないが、Ｓ８１００（ライオン（株）社製）などを用いることができる。
【００２７】
インキ除去工程において添加する脱墨剤の量は、絶乾パルプ質量に対して、０．０１〜０．５質量％が好ましく、０．０１〜０．１質量％がとりわけ好ましい。
本発明においては、上記のインキ除去工程で添加する脱墨剤のほかに、他の公知の脱墨剤を併用することができる。公知の脱墨剤の例としては、脂肪酸塩、高級アルキル硫酸塩、アルキルベンゼンスルホン酸塩などの陰イオン性界面活性剤、高級アルコール、アルキルフェノール、脂肪酸などのアルキレンオキシド付加物などの非イオン性界面活性剤、陽イオン性界面活性剤などが挙げられる。特に、脱インキ工程（特に、離解処理）において脂肪酸を含有する非イオン性界面活性剤を添加し、その後、インキ除去工程（特に、フローテーション処理）において上記の脂肪酸を含有しない非イオン性界面活性剤を添加すると、脱墨剤の泡もちが向上し、インキをより効率よく除去することができ、白色度の高い脱墨パルプを得ることができるため、好ましい。脱インキ工程（特に離解処理）において添加する脂肪酸を含有する非イオン性界面活性剤の例としては、ＳＡ５２０（ライオン（株）社製）などを挙げることができるが、これらに限定されない。
【００２８】
（脱墨パルプ）
上記の方法により得られた脱墨パルプは、その後、必要に応じて、ＥＣＦ漂白などの漂白を行なってもよい。本発明の方法により製造された脱墨パルプは、粘着異物が低減されているので、脱墨パルプを含む紙を製造する際に、粘着異物に起因する紙切れなどの欠陥の発生が抑えられ操業トラブルを軽減することができ、安定した生産性を確保することが可能になる。
【００２９】
（紙）
本発明により製造された脱墨パルプを含む紙は、紙面上のダート（黒点、チリ等）が少なく、優れた品質を有する。本発明の脱墨パルプの製造方法においては、パルプ繊維の膨潤や損傷が抑制され、繊維の濾水性や強度が低下することがないため、嵩、不透明度、剛度が良好で、かつ印刷適性に優れた紙を得ることができる。
【００３０】
本発明により製造された脱墨パルプを含む紙は、例えば、これらに限定されないが、印刷用紙、新聞用紙の他、塗工紙、情報記録用紙、加工用紙、衛生用紙等として使用することができる。情報記録用紙として、更に詳しくは、電子写真用転写紙、インクジェット記録用紙、感熱記録体、フォーム用紙等が挙げられる。加工用紙として、更に詳しくは、剥離紙用原紙、積層板用原紙、成型用途の原紙等が挙げられる。衛生用紙として、更に詳しくは、ティッシュペーパー、トイレットペーパー、ペーパータオル等が挙げられる。また、段ボール原紙等の板紙として使用することもできる。さらに、塗工紙、情報記録用紙、加工用紙等の顔料を含む塗工層を有する紙の原紙としても使用することができる。
【００３１】
（作用）
結晶性層状珪酸塩の無水物を添加することにより、弱アルカリ性から中性領域の条件で脱インキ工程を行っても、未剥離インキの少ない脱墨パルプを製造することが可能となる。その理由としては、結晶性層状珪酸塩を使用することによるインキに対する砥粒効果、及び結晶性層状珪酸塩粒子表面の溶解による局所的なｐＨ上昇によるインキ剥離の促進などが考えられる。
【００３２】
また、インキ除去工程において、脱墨剤を添加することにより、インキ除去工程での発泡性能が向上し、インキ除去効率が高まるため、残留インキ量の少ない脱墨パルプを製造することができる。特に、通常は、インキ除去工程（特にフローテーション処理）においてｐＨが低下することにより、発泡量が低減するが、インキ除去工程で脱墨剤を添加することにより、発泡量を保つことができ、インキ除去性能を維持することができる。したがって、例えば、弱アルカリ性から中性領域といった比較的低いｐＨ条件下でインキ除去工程を行なっても、残留インキ量の少ない脱墨パルプを製造することができると考えられる。
【実施例】
【００３３】
以下に実施例を挙げて本発明をより具体的に示すが、本発明は係る実施例に限定されるものではない。実施例及び比較例で得られた脱墨パルプについて、下記の項目の測定を行い評価した。
【００３４】
＜発泡量の測定＞
ＪＩＳ  Ｋ  ２５１８に従って、発泡試験を行い、１２０秒間送気した時の泡量を測定した。
【００３５】
＜粘着異物面積＞
以下に示す特願２００６−９５９３７号（特開２００７−２７１３８９号公報）に開示された粘着異物測定方法に従って、粘着異物面積を測定した。
【００３６】
絶乾質量１ｋｇの脱墨パルプを低濃度のスラリーに調製し、０．１５ｍｍのスリット幅を持つテスト用フラットスクリーンを用いて異物を分離した。それらの異物をガラス繊維系濾紙（以下甲と略記する）を用いて濾過し、濾紙上の異物を乾燥させた後、セルロース繊維系濾紙（以下乙と略記する）を、異物を挟むように上に被せて、１０５℃に加熱し、直ちに３．５ｋｇ／ｃｍ2で５分間加圧した。次に甲と乙とを異物付着面で剥がし、甲に付着した粘着異物（低粘着性異物）、及び乙に付着した粘着異物（高粘着性異物）を０．０１％のオイルブルーＮのエタノール溶液を用いて染色した。染色後、サンプルを水／エタノール＝５０／５０の混合溶液内で５分間洗浄した。洗浄は２回繰り返した。サンプルを乾燥させた後、夾雑物測定装置（アポジーテクノロジー社製Spec Scan 2000）を用いて、甲及び乙に付着した粘着異物の面積を計測した。
【００３７】
＜白色度の測定＞
得られた脱墨パルプを用いてＪＩＳ  Ｐ  ８２２２に従って坪量６０ｇ／ｍ2の手抄きシートを作製し、ＪＩＳ  Ｐ  ８１４８：２００１に準じてＩＳＯ白色度を測定した。
【００３８】
[発泡試験例１]
脂肪酸を含有する非イオン性界面活性剤８０ｐｐｍと、脂肪酸を含有しない非イオン性界面活性剤２０ｐｐｍとを添加し、ｐＨ８．５に調整した水溶液を１００ｍｌ採取し、液量が測定できる容器に入れた(液温４０℃)。散気管としてガラスボールフィルター５０３Ｇ(木下理科工業株式会社製)を使用し、コンプレッサーを用いて空気を０．６ｍｌ／分の流量で送気した。１２０秒間送気した際の発泡量を測定した。結果を表１に示す。
【００３９】
[発泡試験例２]
脂肪酸を含有する非イオン性界面活性剤１００ｐｐｍを添加し、ｐＨ８．５に調整した水溶液を使用する以外は、試験例１と同様に処理をした。結果を表１に示す。
【００４０】
[発泡試験例３]
脂肪酸を含有する非イオン性界面活性剤１００ｐｐｍを添加し、ｐＨ１０．５に調整した水溶液を使用する以外は、試験例１と同様に処理をした。結果を表１に示す。
【００４１】
【表１】
2010100985.tif 000003
【００４２】
脂肪酸を含有する非イオン性界面活性剤８０ｐｐｍと脂肪酸を含有しない非イオン性界面活性剤２０ｐｐｍとを混合して用いた場合は、ｐＨ８．５の弱アルカリ性領域でも発泡量が多いのに対し、脂肪酸を含有する非イオン系活性剤のみを用いた場合は、ｐＨ８．５の弱アルカリ性領域では発泡量が少ないことがわかる。
【００４３】
［実施例１］
日本製紙のＡ工場の脱墨パルプ製造工程の高濃度パルパー（相川鉄工(株)製）に新聞古紙７５質量％及び雑誌古紙２５質量％からなる古紙を投入した。さらに薬品を加え、パルプ濃度が１５質量％となるようにして、離解処理を行った。使用薬品として、それぞれ古紙質量に対して、苛性ソーダ０．３％、結晶性層状珪酸塩の無水物（商品名：プリフィード、トクヤマシルテック社製）０．１５％（純分）、非イオン性界面活性剤（脂肪酸含有）０．２％を加えた。続いて、粗選スクリーンを経た後、フローテーターに高級アルコール系の脱墨剤（脂肪酸を含有しない非イオン性界面活性剤）を古紙パルプ絶乾質量に対して０．０２％加えてインキ除去処理を行った。その後、精選スクリーン、ディスパーザーを経て脱墨パルプを製造した。フローテーター入口及び出口から採取した脱墨パルプスラリーの白色度、及び完成原料中の粘着異物量を測定した。結果を表２に示す。
【００４４】
［比較例１］
実施例１において、高濃度パルパーに添加する薬品として、それぞれ古紙質量に対して、苛性ソーダ０．５％、３号ケイ酸ソーダ（有姿）０．５％、脂肪酸を含有する非イオン性界面活性剤０．２％を加え、フローテーターに脱墨剤を添加しない以外は実施例１と同様に処理した。結果を表２に示す。
【００４５】
［比較例２］
高濃度パルパーに添加する薬品として、それぞれ古紙質量に対して、苛性ソーダ０．１％、結晶性層状珪酸塩の無水物（商品名：プリフィード、トクヤマシルテック社製）（純分）０．４％、非イオン性界面活性剤（脂肪酸含有）０．２％を加え、フローテーターに脱墨剤を添加しない以外は実施例１と同様に処理した。結果を表２に示す。
【００４６】
【表２】
2010100985.tif 000004